КЕРАМИЧЕСКАЯ МАССА ДЛЯ ШТАМПОВКИ СТРОИТЕЛЬНЫХ ИЗДЕЛИЙ
CERAMIC MASS FOR STAMPING OF CONSTRUCTION PRODUCTS

Изобретение относится к составам керамических масс, которые могут быть использованы для изготовления черепицы, плитки, изразцов, вентиляционных и декоративных решеток, фигурных изделий методом штампования.
Известна керамическая масса для штамповки изделий, содержащая, мас.%: молотый мартеновский шлак 50-55; воду 8; деготь 5; керосин 6; огнеупорную глину остальное [1]. При обжиге изделий, полученных из такой керамической массы, деготь и керосин выгорают, образуя небольшие вздутия и копоть, что снижает качество изделий.
Задача изобретения состоит в повышении качества изделий из керамической массы.
Технический результат достигается тем, что керамическая масса для штамповки строительных изделий, содержащая молотый мартеновский шлак, огнеупорную глину, воду, керосин, дополнительно включает тальк при следующем соотношении компонентов, мас.%: молотый мартеновский шпак 14,5-20; огнеупорная глина 55-60; вода 12-15; керосин 1,5-2; тальк 9-11.
2
2
3
2
2
3
2
2
В составе керамической массы используют огнеупорные глины следующего состава, мас.%: SiO 42,0-80,0; АlО 13,0-35,0; TiQ 0,3-1,6; FеО 1,2-11,0; СаО до 1,7; MgO 0,2-1.6; NaO 0,1-3,6; КО 0,1-4,4; п.п.п. 2,6-15,7.
2
2
5
2
3
2
4
Мартеновский шлак содержит, мас.%: SiO до 25,0; PO не более 2,0; FeO+МnО не менее 20,0; СаО+МgO не менее 40,0; CaSO не более 4.
2
2
3
2
3
2
Тальк имеет состав, мас.%: SiO 30,5-67,4; AlO 0,83-20,0; FеО+FeO 0,05-7.5; СаО 0,1-3,5; MgO 27,5-31,7; СO 20,9-24,7; п.п.п. 4,5-7,7.
В таблице приведены составы керамической массы для штамповки строительных изделий.
Компоненты
Состав, мас.%:
1
2
3
Молотый мартеновский шлак
20
17,5
14,5
Огнеупорная глина
55
57,5
60
Вода
12
13,5
15
Керосин
2
1,5
1,5
Тальк
11
10
9
2
Мартеновский шлак и огнеупорную глину (с влажностью не более 3%) размалывают и просеивают через сетку с 2000-5000 отверстий на 1 см. Компоненты (мартеновский шлак, огнеупорную глину, воду, керосин, тальк) дозируют в требуемых количествах, смешивают и готовят керамическую массу. Из керамической массы на металлических матрицах штампуют изделия требуемой формы, которые обжигают при температуре 1050-1100°С. После обжига на поверхности керамических изделий вздутия и следы копоти отсутствуют.
Источник информации
1. SU 35137, С04В 35/66, 1934.